【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上の感光層を有する電子写真感光体を製造する方法であって、該電子写真用感光体の最外表面を構成する表面層を形成する表面層形成工程を有する電子写真感光体の製造方法において、
該表面層形成工程が、潤滑剤及び環状構造を有するフッ素系溶剤を含有する表面層用塗布液を浸漬コーティング法により塗布する工程を含むことを特徴とする電子写真感光体の製造方法。
【請求項２】
前記潤滑剤がフッ素原子含有樹脂粒子である請求項１に記載の電子写真感光体の製造方法。
【請求項３】
前記表面層形成工程が、前記塗布する工程で前記表面層用塗布液が塗布された後、これに放射線若しくは紫外線を照射することによって又はこれを加熱することによって硬化させる工程をさらに含む請求項１又は２に記載の電子写真感光体の製造方法。
【請求項４】
前記放射線が電子線である請求項３に記載の電子写真感光体の製造方法。  
【請求項５】
前記表面層用塗布液が連鎖重合性官能基を有する化合物をさらに含有し、かつ、前記硬化させる工程においては該連鎖重合性官能基を有する化合物が重合又は架橋する請求項３又は４に記載の電子写真感光体の製造方法。
【請求項６】
前記連鎖重合性官能基が不飽和重合性官能基である請求項５に記載の電子写真感光体の製造方法。
【請求項７】
前記不飽和重合性官能基が、下記構造式（１）で示されるアクリロイルオキシ基、下記構造式（２）で示されるメタクリロイルオキシ基又は下記構造式（３）で示される基である請求項６に記載の電子写真感光体の製造方法。
【化１】
2005292560.tif 000001
（式（３）中、Ａｒは置換又は無置換のアリーレン基を示し、Ｒ１は水素原子又はメチル基を示す。）
【請求項８】
前記連鎖重合性官能基を有する化合物が電荷輸送性基をさらに有する請求項５〜７のいずれかに記載の電子写真感光体の製造方法。
【請求項９】
前記電荷輸送性基が正孔輸送性基である請求項８に記載の電子写真感光体の製造方法。
【請求項１０】
前記連鎖重合性官能基を有する化合物が同一分子内に２つ以上の連鎖重合性官能基を有する請求項５〜９のいずれかに記載の電子写真感光体の製造方法。
【請求項１１】
前記環状構造を有するフッ素系溶剤が１，１，２，２，３，３，４−ヘプタフルオロシクロペンタン又は１，１，２，２，３，３，４，４，５，５−デカフルオロシクロヘキサンである請求項１〜１０のいずれかに記載の電子写真感光体の製造方法。
【手続補正２】
【補正対象書類名】明細書
【補正対象項目名】０００３
【補正方法】変更
【補正の内容】
【０００３】
一般に電子写真感光体の表面層は薄い樹脂層として構成され、樹脂の特性が非常に重要である。上述の諸条件をある程度満足する樹脂として、近年アクリル樹脂やポリカーボネート樹脂等が実用化されているが、上述したような耐久性の全てがこれらの樹脂で満足されるわけではなく、特に電子写真感光体の高耐久化を図る上では表面層の樹脂の被膜硬度は十分高いとは言い難い。これらの問題点を解決する手段として、電子写真感光体の表面層に硬化性の樹脂を電荷輸送層用の樹脂として用いる提案がされている（例えば、特許文献１参照）。
電子写真感光体の表面層を重合又は架橋して硬化することにより機械的強度が増し、繰り返し使用時の耐削れ性及び耐傷性は大きく向上する。また、滑剤を表面層に分散することで表面エネルギーを低下させ、電子写真感光体表面の摩擦力を小さくすることによってクリーニング性や耐削れ性はさらに向上することも提案されている（例えば、特許文献１参照）。
【手続補正３】
【補正対象書類名】明細書
【補正対象項目名】００１１
【補正方法】変更
【補正の内容】
【００１１】
すなわち、本発明は以下の通りである。
（１）導電性支持体及び該導電性支持体上の感光層を有する電子写真感光体を製造する方法であって、該電子写真用感光体の最外表面を構成する表面層を形成する表面層形成工程を有する電子写真感光体の製造方法において、
該表面層形成工程が、潤滑剤及び環状構造を有するフッ素系溶剤を含有する表面層用塗布液を浸漬コーティング法により塗布する工程を含むことを特徴とする電子写真感光体の製造方法。
（２）前記潤滑剤がフッ素原子含有樹脂粒子である（１）に記載の電子写真感光体の製造方法。
（３）前記表面層形成工程が、前記塗布する工程で前記表面層用塗布液が塗布された後、これに放射線若しくは紫外線を照射することによって又はこれを加熱することによって硬化させる工程をさらに含む（１）又は（２）に記載の電子写真感光体の製造方法。
（４）前記放射線が電子線である（３）に記載の電子写真感光体の製造方法。  
（５）前記表面層用塗布液が連鎖重合性官能基を有する化合物をさらに含有し、かつ、前記硬化させる工程においては該連鎖重合性官能基を有する化合物が重合又は架橋する（３）又は（４）に記載の電子写真感光体の製造方法。
（６）前記連鎖重合性官能基が不飽和重合性官能基である（５）に記載の電子写真感光体の製造方法。
（７）前記不飽和重合性官能基が、下記構造式（１）で示されるアクリロイルオキシ基、下記構造式（２）で示されるメタクリロイルオキシ基又は下記構造式（３）で示される基である（６）に記載の電子写真感光体の製造方法。
【化１】
2005292560.tif 000002
（式（３）中、Ａｒは置換又は無置換のアリーレン基を示し、Ｒ１は水素原子又はメチル基を示す。）
（８）前記連鎖重合性官能基を有する化合物が電荷輸送性基を更に有する（５）〜（７）いずれかに記載の電子写真感光体の製造方法。 
（９）前記電荷輸送性基が正孔輸送性基である（８）に記載の電子写真感光体の製造方法。
（１０）前記連鎖重合性官能基を有する化合物が同一分子内に２つ以上の連鎖重合性官能基を有する（５）〜（９）のいずれかに記載の電子写真感光体の製造方法。
（１１）前記環状構造を有するフッ素系溶剤が１，１，２，２，３，３，４−ヘプタフルオロシクロペンタン又は１，１，２，２，３，３，４，４，５，５−デカフルオロシクロヘキサンである（１）〜（１０）のいずれかに記載の電子写真感光体の製造方法。
【手続補正４】
【補正対象書類名】明細書
【補正対象項目名】００１３
【補正方法】変更
【補正の内容】
【００１３】
以下に、本発明の実施の形態を詳細に説明する。
本発明は、導電性支持体及び該導電性支持体上の感光層を有する電子写真感光体を製造する方法であって、該電子写真用感光体の最外表面を構成する表面層を形成する表面層形成工程を有する電子写真感光体の製造方法において、該表面層形成工程が、潤滑剤及び環状構造を有するフッ素系溶剤を含有する表面層用塗布液を浸漬コーティング法により塗布する工程を含むことを特徴とする電子写真感光体の製造方法である。
【手続補正５】
【補正対象書類名】明細書
【補正対象項目名】００２１
【補正方法】変更
【補正の内容】
【００２１】
次に本発明における電子写真感光体の構成について説明する。本発明における電子写真感光体は導電性支持体上に感光層が形成されている。前記感光層は電荷発生層、電荷輸送層をこの順に積層した構成又は逆に電荷輸送層、電荷発生層をこの順に積層した構成、電荷発生物質と電荷輸送物質を結着樹脂中に分散した単層より構成されるもののいずれの構成をとることも可能である。中でも、電荷発生層、電荷輸送層をこの順に積層した機能分離型感光層上にさらに表面層を形成した構成が好ましい。
なお、本発明における電子写真感光体の表面を構成する表面層は、感光層の一部である構成でもよく、感光層の上に形成される構成でもよい。いずれの場合も、表面層を形成する工程において、潤滑剤と前記フッ素系溶剤とを含む表面層用塗布液を、感光層の一部として又は保護的な層として、感光層上に浸漬コーティング法により塗布して形成することを特徴とする。